(57)【要約】【課題】  良好なジッターが得られる光情報記録媒体、及びジッターの制御を容易に行うことができる光情報記録媒体の記録方法を提供する。【解決手段】  基板上に、少なくとも、有機色素を含有する記録層と、カバー層とを有する光情報記録媒体であって、前記有機色素の対塩部分の４００℃における分解率が７５％以下であることを特徴とする光情報記録媒体、及びイレースパワーを調整し、色素対塩部分の４００℃における分解率とイレースパワーとの積が０．４以下となるように制御することを特徴とする光情報記録媒体の記録方法である。【選択図】  なし【特許請求の範囲】
【請求項１】
基板上に、少なくとも、有機色素を含有する記録層と、カバー層とを有する光情報記録媒体であって、
前記有機色素の対塩部分の４００℃における分解率が７５％以下であることを特徴とする光情報記録媒体。
【請求項２】
前記有機色素が下記一般式（Ｉ）で表されるオキソノール色素であることを特徴とする請求項１に記載の光情報記録媒体。
【化１】
2006297658.tif 000020
[一般式（Ｉ）中、Ａ、Ｂ、Ｃ、及びＤは、ＡとＢのハメットのσｐ値の合計及びＣとＤのハメットのσｐ値の合計がそれぞれ０．６以上となる電子吸引性基であり、ＡとＢもしくはＣとＤは連結して環を形成していてもよく、Ｒはメチン炭素上の置換基を表し、ｍは０乃至３の整数を表し、ｎは０乃至２ｍ＋１の整数を表し、ｎが２以上の整数のとき、複数個のＲは互いに同一でも異なっていてもよく、また互いに連結して環を形成していてもよく、Ｙt+はｔ価のカチオンを表し、ｔは１乃至１０の整数を表す。］
【請求項３】
基板上に、少なくとも、有機色素を含有する記録層と、カバー層とを有する光情報記録媒体の記録方法であって、
イレースパワーを調整し、前記有機色素の対塩部分の４００℃における分解率とイレースパワーとの積が０．４以下となるように制御することを特徴とする光情報記録媒体の記録方法。
【請求項４】
前記有機色素の対塩部分の４００℃における分解率とイレースパワーとの積が０．２５以下であることを特徴とする請求項３に記載の光情報記録媒体の記録方法。
【発明の詳細な説明】
【技術分野】
【０００１】
本発明は光情報記録媒体及び光情報記録媒体の記録方法に関し、特に、記録層に有機色素を有する追記型の光情報記録媒体及び記録方法に関する。
【背景技術】
【０００２】
デジタルハイビジョン放送の開始によって、さらなる画像データ量の増加が見込まれており、それに伴い、記録媒体にも、高容量、高データ転送速度が求められるようになってきた（例えば、特許文献１参照。）。デジタルハイビジョン放送を家庭で録画しようとした場合、ＤＶＤ±Ｒでは既に容量が不足すると言われており、次世代ＤＶＤの開発が盛んに行われている。一例として、ＢＳデジタルハイビジョン放送を２時間録画・再生できるというブルーレイディスクレコーダーが発売されている。
【０００３】
このブルーレイディスクレコーダー用の記録媒体も同時に発売されたが、これは相変化型の記録層を有する媒体であった。相変化型の媒体の製造には大掛かりな真空成膜装置が必要であったり、その層構成が複雑であったりする。その点を考慮して、前記ブルーレイディスクも含めた次世代ＤＶＤシステムでも、より安価に記録媒体を製造するため、有機色素を用いた追記型のブルーレイディスク媒体の開発が進められている。有機色素をスピンコートで成膜する手法を採用した場合、ＣＤ−Ｒ、ＤＶＤ−Ｒの製造で用いられてきた製造設備を継続して使用できるというメリットがある。
【特許文献１】特開平１１−１２０６１７号公報
【発明の開示】
【発明が解決しようとする課題】
【０００４】
これら青色レーザーを用いる光ディスク用の色素として、種々提案されているが、オキソノール色素ではジッターなどにおいて良好な初期特性が得られていない。
【０００５】
一方、レーザー光の発光パターンの制御容易性の観点から、ライトパワーの調整範囲が広い方が好ましいが、レーザー出力には限度があり、色素の感度が悪い場合、充分なパワーが加えられない場合があった。また、イレースパワーを高めることでライトパワーの不足を補う場合もあるが、その場合でも必ずしも十分な記録特性が得られるとは限らなかった。
本発明は、以上の従来の問題点に鑑みなされたものであり、以下の目的を達成することを課題とする。即ち、
本発明の目的は、良好なジッターが得られる光情報記録媒体、及びジッターの制御を容易に行うことができる光情報記録媒体の記録方法を提供することを目的とする。
【課題を解決するための手段】
【０００６】
前記課題を解決するための手段は以下の通りである。即ち、
＜１＞  基板上に、少なくとも、有機色素を含有する記録層と、カバー層とを有する光情報記録媒体であって、前記有機色素の対塩部分の４００℃における分解率が７５％以下であることを特徴とする光情報記録媒体である。
ここで、上記分解率は、上記有機色素の対塩とＣｌ-とからなる化合物を合成し、セイコーインスツルメンツ社製、ＴＧ−ＧＴＡ装置で窒素雰囲気下、１０℃／ｍｉｎの昇温速度で加熱した時の重量減少カーブで４００℃の重量減少率を分解率としたものである。
【０００７】
＜２＞  前記有機色素が下記一般式（Ｉ）で表されるオキソノール色素であることを特徴とする前記＜１＞に記載の光情報記録媒体である。
【０００８】
【化１】
2006297658.tif 000002
[一般式（Ｉ）中、Ａ、Ｂ、Ｃ、及びＤは、ＡとＢのハメットのσｐ値の合計及びＣとＤのハメットのσｐ値の合計がそれぞれ０．６以上となる電子吸引性基であり、ＡとＢもしくはＣとＤは連結して環を形成していてもよく、Ｒはメチン炭素上の置換基を表し、ｍは０乃至３の整数を表し、ｎは０乃至２ｍ＋１の整数を表し、ｎが２以上の整数のとき、複数個のＲは互いに同一でも異なっていてもよく、また互いに連結して環を形成していてもよく、Ｙt+はｔ価のカチオンを表し、ｔは１乃至１０の整数を表す。］
【０００９】
＜３＞  基板上に、少なくとも、有機色素を含有する記録層と、カバー層とを有する光情報記録媒体の記録方法であって、イレースパワーを調整し、前記有機色素の対塩部分の４００℃における分解率とイレースパワーとの積が０．４以下となるように制御することを特徴とする光情報記録媒体の記録方法である。
【００１０】
＜４＞  前記有機色素の対塩部分の４００℃における分解率とイレースパワーとの積が０．２５以下であることを特徴とする前記＜３＞に記載の光情報記録媒体の記録方法である。
【発明の効果】
【００１１】
本発明によれば、良好なジッターが得られる光情報記録媒体、及びジッターの制御を容易に行うことができる光情報記録媒体の記録方法を提供する。
【発明を実施するための最良の形態】
【００１２】
本発明の光情報記録媒体は、基板上に、少なくとも、有機色素を含有する記録層と、カバー層とを有する光情報記録媒体であって、前記有機色素の対塩部分の４００℃における分解率が７５％以下であることを特徴としている。
また、本発明の光情報記録媒体の記録方法は、基板上に、少なくとも、有機色素を含有する記録層と、カバー層とを有する光情報記録媒体の記録方法であって、イレースパワーを調整し、前記有機色素の対塩部分の４００℃における分解率とイレースパワーとの積が０．４以下となるように制御することを特徴としている。
【００１３】
以下、先ず本発明の光情報記録媒体について説明する。
本発明の光情報記録媒体においては、上記の通り、記録層に有機色素を含有し、その有機色素の対塩部分の分解率を規定しているが、これは以下の推察による。すなわち、一般に、有機色素は、色素母核構造と対塩構造とからなり、それぞれ、分解の挙動が異なる。分解挙動が異なる２つの構造が同じように分解すると、特性の異なる２種の色素を混合したときのようになり、スムースに分解せず、記録層に使用した場合、ピット形成が不良となり良好なジッターが得られない。そこで、本発明においては、対塩構造が４００℃における分解率が７５％以下という分解しにくい有機色素を用いることで、色素の分解は母核構造一方が主となり良好なピットが形成され良好なジッターを得ることができる。
【００１４】
本発明においては、対塩構造の４００℃における分解率を７５％以下としているが、  ７０％以下がより好ましく、６５％以下がさらに好ましい。分解率の下限は０．１％が好ましい。
【００１５】
本発明においては、有機色素はオキソノール色素が好ましい。本発明においてオキソノール色素とは、アニオン性発色団を有するポリメチン色素と定義する。オキソノール色素のうちでも、記録特性に優れる点で、下記一般式（I）で表されるオキソノール色素が好ましい。
【００１６】
【化２】
2006297658.tif 000003
[一般式（Ｉ）中、Ａ、Ｂ、Ｃ、及びＤは、ＡとＢのハメットのσｐ値の合計及びＣとＤのハメットのσｐ値の合計がそれぞれ０．６以上となる電子吸引性基であり、ＡとＢもしくはＣとＤは連結して環を形成していてもよく、Ｒはメチン炭素上の置換基を表し、ｍは０乃至３の整数を表し、ｎは０乃至２ｍ＋１の整数を表し、ｎが２以上の整数のとき、複数個のＲは互いに同一でも異なっていてもよく、また互いに連結して環を形成していてもよく、Ｙt+はｔ価のカチオンを表し、ｔは１乃至１０の整数を表す。］
【００１７】
一般式（Ｉ）はアニオンの局在位置の表記の違いによる複数の互変異性体を含むものであるが、特にＡ、Ｂ、Ｃ、Ｄのいずれかが−ＣＯ−Ｅ（Ｅは置換基）である場合、酸素原子上に負電荷を局在させて表記することが一般的である。例えばＤが−ＣＯ−Ｅである場合、表記としては下記一般式（ＩＩ）が一般的であり、このような表記のものも一般式（Ｉ）に含まれる。
【００１８】
【化３】
2006297658.tif 000004
【００１９】
一般式（II）におけるＡ、Ｂ、Ｃ、Ｒ、ｍ、ｎ、Ｙt+、ｔの定義は一般式（Ｉ）と同一である。
【００２０】
以下、上記一般式（I）で表されるオキソノール色素について説明する。一般式（ＩＩ）において、Ａ、Ｂ、Ｃ、及びＤは、ＡとＢのハメットの置換基定数σp値の合計及びＣとＤのハメットの置換基定数σp値の合計がそれぞれ０．６以上となる電子吸引性基を表す。Ａ、Ｂ、ＣおよびＤはそれぞれ同一でもよく、また異なっていてもよい。また、ＡとＢ、もしくはＣとＤは連結して環を形成していてもよい。Ａ、Ｂ、Ｃ、及びＤで表される電子吸引性基のハメットの置換基定数σp値は、それぞれ独立に０．３０〜０．８５の範囲にあることが好ましく、更に好ましくは、０．３５〜０．８０の範囲である。
【００２１】
ハメットの置換基定数σp値（以下、σp値という）は、例えばＣｈｅｍ．Ｒｅｖ．９１，１６５（１９９１）及びこれに引用されている参考文献に記載されており、記載されていないものについても同文献記載の方法によって求めることが可能である。ＡとＢ（ＣとＤ）が連結して環を形成している場合、Ａ（Ｃ）のσp値は、−Ａ−Ｂ−Ｈ（−Ｃ−Ｄ−Ｈ）基のσp 値を意味し、Ｂ（Ｄ）のσp 値は、−Ｂ−Ａ−Ｈ（−Ｄ−Ｃ−Ｈ）基のσp値を意味する。この場合、両者は結合の方向が異なるためσp値は異なる。
【００２２】
Ａ、Ｂ、Ｃ、及びＤで表される電子吸引性基の好ましい具体例としては、シアノ基、ニトロ基、炭素原子数１乃至１０のアシル基（例、アセチル、プロピオニル、ブチリル、ピバロイル、ベンゾイル）、炭素原子数２乃至１２のアルコキシカルボニル基（例、メトキシカルボニル、エトキシカルボニル、イソプロポキシカルボニル、ブトキシカルボニル、デシルオキシカルボニル）、炭素原子数７乃至１１のアリールオキシカルボニル基（例、フェノキシカルボニル）、炭素原子数１乃至１０のカルバモイル基（例、メチルカルバモイル、エチルカルバモイル、フェニルカルバモイル）、炭素原子数１乃至１０のアルキルスルホニル基（例、メタンスルホニル）、炭素原子数６乃至１０のアリールスルホニル基（例、ベンゼンスルホニル）、炭素原子数１乃至１０のアルコキシスルホニル基（例、メトキシスルホニル）、炭素原子数１乃至１０のスルファモイル基（例、エチルスルファモイル、フェニルスルファモイル）、炭素原子数１乃至１０のアルキルスルフィニル基（例、メタンスルフィニル、エタンスルフィニル）、炭素原子数６乃至１０のアリールスルフィニル基（例、ベンゼンスルフィニル）、炭素原子数１乃至１０のアルキルスルフェニル基（例、メタンスルフェニル、エタンスルフェニル）、炭素原子数６乃至１０のアリールスルフェニル基（例、ベンゼンスルフェニル）、ハロゲン原子、炭素原子数２乃至１０のアルキニル基（例、エチニル）、炭素原子数２乃至１０のジアシルアミノ基（例、ジアセチルアミノ）、ホスホリル基、カルボキシル基、５員もしくは６員のヘテロ環基（例えば、２−ベンゾチアゾリル、２−ベンゾオキサゾリル、３−ピリジル、５−（１Ｈ）−テトラゾリル、４−ピリミジル）を挙げることができる。
【００２３】
一般式（Ｉ）において、Ｒで表されるメチン炭素上の置換基としては、例えば以下に記載のものを挙げることができる。炭素原子数１〜２０の鎖状又は環状のアルキル基（例えば、メチル、エチル、ｎ−プロピル、イソプロピル、ｎ−ブチル）、炭素原子数６〜１８の置換又は無置換のアリール基（例えば、フェニル、クロロフェニル、アニシル、トルイル、２，４−ジ−ｔ−アミル、１−ナフチル）、アルケニル基（例えば、ビニル、２−メチルビニル）、アルキニル基（例えば、エチニル、２−メチルエチニル、２−フェニルエチニル）、ハロゲン原子（例えば、Ｆ、Ｃｌ、Ｂｒ、Ｉ）、シアノ基、ヒドロキシル基、カルボキシル基、アシル基（例えば、アセチル、ベンゾイル、サリチロイル、ピバロイル）、アルコキシ基（例えば、メトキシ、ブトキシ、シクロヘキシルオキシ）、アリールオキシ基（例えば、フェノキシ、１−ナフトキシ）、アルキルチオ基（例えば、メチルチオ、ブチルチオ、ベンジルチオ、３−メトキシプロピルチオ）、アリールチオ基（例えば、フェニルチオ、４−クロロフェニルチオ）、
【００２４】
アルキルスルホニル基（例えば、メタンスルホニル、ブタンスルホニル）、アリールスルホニル基（例えば、ベンゼンスルホニル、パラトルエンスルホニル）、炭素原子数１〜１０のカルバモイル基、炭素原子数１〜１０のアミド基、炭素原子数２〜１２のイミド基、炭素原子数２〜１０のアシルオキシ基、炭素原子数２〜１０のアルコキシカルボニル基、ヘテロ環基（例えば、ピリジル、チエニル、フリル、チアゾリル、イミダゾリル、ピラゾリルなどの芳香族ヘテロ環、ピロリジン環、ピペリジン環、モルホリン環、ピラン環、チオピラン環、ジオキサン環、ジチオラン環などの脂肪族ヘテロ環）である。
【００２５】
Ｒとして好ましいものは、ハロゲン原子、炭素原子数１乃至８の鎖状又は環状のアルキル基、炭素原子数６乃至１０のアリール基、炭素原子数１乃至８のアルコキシ基、炭素原子数６乃至１０のアリールオキシ基、炭素原子数３乃至１０のヘテロ環基であり、特に塩素原子、炭素原子数１乃至４のアルキル基（例：メチル、エチル、イソプロピル）、フェニル、炭素原子数１乃至４のアルコキシ基（例：メトキシ、エトキシ）、フェノキシ、炭素原子数４乃至８の含窒素ヘテロ環基（例：４−ピリジル、ベンゾオキサゾール−２−イル、ベンゾチアゾール−２−イル）が好ましい。
【００２６】
ｎは０乃至２ｍ＋１の整数を表すが、ｎが２以上の整数のとき、複数個のＲは互いに同一でも異なっていてもよく、また互いに連結して環を形成してもよい。このとき環員数は４乃至８が好ましく、特に５又は６が好ましく、環の構成原子は炭素原子、酸素原子又は窒素原子が好ましく、特に炭素原子が好ましい。
【００２７】
Ａ、Ｂ、Ｃ、Ｄ及びＲは更に置換基を有していてもよく、置換基の例としては、一般式（Ｉ）におけるＲで表される一価の置換基の例として先に挙げたものと同様のものを挙げることができる。
【００２８】
熱分解性の観点からＡとＢ、またはＣとＤが連結して環を形成することが好ましく、そのような環の例として以下のようなものが挙げられる。なお、例示中、Ｒa、Ｒb及びＲcは各々独立に、水素原子または置換基を表す。
【００２９】
【化４】
2006297658.tif 000005
【００３０】
【化５】
2006297658.tif 000006
【００３１】
【化６】
2006297658.tif 000007
【００３２】
【化７】
2006297658.tif 000008
【００３３】
好ましい環は、Ａ−８、Ａ−９、Ａ−１０、Ａ−１１、Ａ−１２、Ａ−１３、Ａ−１４、Ａ−１６、Ａ−１７，Ａ−３６、Ａ−３９、Ａ−４１、Ａ−５４、及びＡ−５７で示されるものである。更に好ましくは、Ａ−８、Ａ−９、Ａ−１０、Ａ−１３、Ａ−１４、Ａ−１６、Ａ−１７及びＡ−５７で示されるものである。最も好ましくは、Ａ−９、Ａ−１０、Ａ−１３、Ａ−１７及びＡ−５７で示されるものである。
【００３４】
Ｒa、Ｒb、及びＲcで表される置換基は、それぞれ前記Ｒで表される置換基として挙げたものと同義である。またＲa、Ｒb、及びＲcはそれぞれ互いに連結して炭素環又は複素環を形成してもよい。炭素環としては、例えば、シクロヘキシル環、シクロペンチル環、シクロヘキセン環、及びベンゼン環などの飽和または不飽和の４〜７員の炭素環を挙げることができる。また複素環としては、例えば、ピペリジン環、ピペラジン環、モルホリン環、テトラヒドロフラン環、フラン環、チオフェン環、ピリジン環、及びピラジン環などの飽和または不飽和の４〜７員の複素環を挙げることができる。これらの炭素環または複素環は更に置換されていてもよい。更に置換し得る基としては、前記Rで表される置換基として挙げたものと同義である。
【００３５】
一般式（Ｉ）において、ｍは０乃至３の整数であるが、このｍの値によって該オキソノール色素の吸収波長が大きく変化する。記録再生に用いるレーザの発振波長に応じて最適な吸収波長の色素を設計する必要があるが、この点においてｍの値の選択は重要である。録再生に用いるレーザの中心発振波長が７８０ｎｍの場合（ＣＤ−Ｒ記録用の半導体レーザ）、一般式（Ｉ）においてｍは２又は３が好ましく、中心発振波長が６３５ｎｍ又は６５０ｎｍの場合（ＤＶＤ−Ｒ記録用の半導体レーザ）、ｍは１又は２が好ましく、中心発振波長が５５０ｎｍ以下の場合（例えば、中心発振波長４０５ｎｍの青紫色半導体レーザ）は、ｍは０又は１が好ましい。
【００３６】
一般式（Ｉ）において、Ｙt+ で表されるｔ価のカチオンは、無機又は有機の何れのカチオンでもよく、無機のカチオンとしては、例えば、水素イオン、金属イオン、アンモニウムイオン（ＮＨ4+）を挙げることができ、好ましくは金属イオンであり、特にアルカリ金属イオン（例：Ｌｉ+、Ｎａ+、Ｋ+）又は遷移金属イオン（例：Ｃｕ2+、Ｃｏ2+）が好ましい。また、遷移金属イオンの場合、有機リガンドが配位しているものでも良い。
【００３７】
Ｙt+で表されるｔ価の有機のカチオンとしては、オニウムイオンが好ましく、下記一般式（III）で表されるものが特に好ましい。これらの化合物は、対応するジピリジルと目的の置換基を持つハロゲン化物とのメンシュトキン反応（例えば、特開昭６１−１４８１６２号公報参照）、あるいは特開昭５１−１６６７５号公報および特開平１−９６１７１号公報に記載の方法に準ずるアリール化反応により容易に得ることができる。
【００３８】
【化８】
2006297658.tif 000009
【００３９】
一般式（III）中Ｒ31およびＲ32はそれぞれ独立にアルキル基、アルケニル基、アルキニル基、アリール基又はヘテロ環基を表し、Ｒ33は置換基を表し、ｓは０乃至８の整数を表し、ｓが２以上の整数のとき、複数個のＲ33はそれぞれ同一でも異なっていてもよく、また互いに連結して環を形成していてもよい。
【００４０】
一般式（III）において、Ｒ31もしくはＲ32で表されるアルキル基は、炭素原子数１〜１８が好ましく、更に炭素数１〜８が好ましく、直鎖、分岐又は環状であってもよく、例えばメチル、エチル、ｎ−プロピル、イソプロピル、ｎ−ブチル、イソブチル、ｓ−ブチル、イソアミル、ｎ−ヘキシル、シクロヘキシル、２−エチルヘキシル、ｎ−オクチルを挙げることができる。
【００４１】
一般式（III）において、Ｒ31もしくはＲ32で表されるアルケニル基は、炭素数２〜１８が好ましく、更に炭素数２〜８が好ましく、例えばビニル、２−プロペニル、２−メチルプロペニル、１，３−ブタジエニルを挙げることができる。
【００４２】
一般式（III）において、Ｒ31もしくはＲ32で表されるアルキニル基は、炭素数２〜１８が好ましく、更に炭素数２〜８が好ましく、例えばエチニル、プロピニル、３，３−ジメチルブチニルを挙げることができる。
【００４３】
一般式（III）において、Ｒ31もしくはＲ32で表されるアリール基は、炭素数６〜１８が好ましく、更に炭素数６〜１０が好ましく、例えばフェニル、１−ナフチル、２−ナフチルを挙げることができる。
【００４４】
一般式（III）において、Ｒ31もしくはＲ32で表されるヘテロ環基は、炭素数４〜７の飽和又は不飽和のヘテロ環基が好ましく、含有されるヘテロ原子としては窒素原子、酸素原子、硫黄原子が好ましく、例えば４−ピリジル、２−ピリジル、２−ピラジル、２−ピリミジル、４−ピリミジル、２−イミダゾリル、２−フリル、２−チオフェニル、２−ベンゾオキサゾリル、２−ベンゾチオキサゾリルを挙げることができる。
【００４５】
一般式（III）のＲ31およびＲ32は更に置換基を有していてもよく、置換基としては一般式（Ｉ）のＲを表す置換基として例示したものと同様のものを挙げることができる。
【００４６】
一般式（III）においてＲ33で表される置換基は、一般式（ＩＩ）のＲと同義であり、好ましくは炭素数１〜１８のアルキル基であり、より好ましくは炭素数１〜８の無置換アルキル基である。
【００４７】
一般式（III）において、ｓは０乃至８の整数を表すが、ｓは０〜４が好ましく、更に０〜２であることが好ましく、特に０が好ましい。ｓが２以上の整数のとき、複数個のＲ33はそれぞれ同一でも異なっていてもよく、また互いに連結して環を形成していてもよい。また、一般式（III）において二つのピリジン環は、何れの位置で連結していてもよいが、ピリジン環の２位もしくは４位で連結するのが好ましく、特に両ピリジン環の４位同士で連結するのが好ましい。
【００４８】
一般式（Ｉ）で表されるオキソノール色素は、任意の位置で結合して多量体を形成していてもよく、この場合の各単位は互いに同一でも異なっていてもよく、またポリスチレン、ポリメタクリレート、ポリビニルアルコール、セルロース等のポリマー鎖に結合していてもよい。
【００４９】
本発明に用いられる一般式（I）で表されるオキソノール色素の具体例としては、特開昭６３−２０９９９５号公報、特開平１０−２９７１０３号公報、同１１−７８１０６号公報、同１１−３４８４２０公報、特開２０００−５２６５８公報、特願平１１−７８１０６号公報に記載されたオキソノール色素の具体例を挙げることができる。その一部の化合物を以下に例示する。
【００５０】
【化９】
2006297658.tif 000010
【００５１】
【化１０】
2006297658.tif 000011
【００５２】
【化１１】
2006297658.tif 000012
【００５３】
【化１２】
2006297658.tif 000013
【００５４】
本発明の光情報記録媒体の好ましい層構成は、基板上に、（中間層）、反射層、（中間層）、記録層、中間層、接着層、カバー層、（ハードコート層）をこの順に設けた構成である。なお、これ以外として、各層の間に、接着性・記録特性・保存性等を高める目的で他の層が設けられても構わない。また、上記構成中、カッコ内に記載された層は、必要に応じて形成される層を意味する。
【００５５】
本発明の光情報記録媒体の層構成の一例を模式的に図１に示す。図１に示す光情報記録媒体１０は、基板１２上に、記録層１４と、中間層１６と、接着層１８と、透明シート２０とがこの順に積層されてなる。
以下、上記光情報記録媒体を具体例として、本発明の光情報記録媒体の基板やその他の層等について説明する。なお、本発明はこれらに限定されるものではない。
【００５６】
（基板）
基板材料の具体例としては、ガラス；ポリカーボネート、ポリメチルメタクリレート等のアクリル樹脂；ポリ塩化ビニル、塩化ビニル共重合体等の塩化ビニル系樹脂；エポキシ樹脂；アモルファスポリオレフィン；ポリエステル；アルミニウム等の金属；等を挙げることができ、所望によりこれらを併用してもよい。
上記材料の中では、耐湿性、寸法安定性および低価格等の点から、ポリカーボネート、アモルファスポリオレフィンが好ましく、ポリカーボネートが特に好ましい。また、基板の厚さ（記録層が形成される領域の平均の厚さ）は、１．１±０．３ｍｍの範囲とすることが好ましい。
【００５７】
基板には、トラッキング用の案内溝またはアドレス信号等の情報を表わす凹凸（基板の凸部をオングルーブといい、凹部をイングルーブという。ここで、「オングルーブ」を「グルーブ」ということがある。）が形成されている。より高い記録密度を達成するためにＣＤ−ＲやＤＶＤ−Ｒに比べて、より狭いトラックピッチのグルーブが形成された基板を用いることが好ましい。
【００５８】
グルーブのトラックピッチは、３００〜３６０ｎｍの範囲とすることが好ましい。より好ましくは、３１０〜３４０ｎｍの範囲とする。
また、グルーブの深さ（溝深さ）は、２０〜６０ｎｍの範囲とすることが好ましい。かかる範囲とすることで、トラッキングエラー信号が小さくなってトラッキングがかかりにくくなることを防ぎながら、成形が困難となることを防ぐことができる。より好ましくは、２５〜５０ｎｍである。
【００５９】
オングルーブの半値幅は、５０〜２００ｎｍの範囲とすることが好ましい。かかる範囲とすることで、トラッキングエラーが低下を防ぎながら、ジッターを低減させることができる。より好ましくは７０〜１９０ｎｍの範囲とし、さらに好ましくは９０〜１８０ｎｍとする。
【００６０】
なお、後述する反射層が設けられる側の基板表面には、平面性の改善、接着力の向上の目的で、下塗層を形成してもよい。
該下塗層の材料としては、例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；シランカップリング剤等の表面改質剤；を挙げることができる。
下塗層は、上記材料を適当な溶剤に溶解または分散して塗布液を調製した後、この塗布液をスピンコート、ディップコート、エクストルージョンコート等の塗布法により基板表面に塗布することにより形成することができる。下塗層の層厚は、一般に０．００５〜２０μｍの範囲にあり、好ましくは０．０１〜１０μｍの範囲である。
【００６１】
（反射層）
反射層には、レーザ光に対する反射率が高い光反射性物質が用いられる。当該反射率は、７０％以上であることが好ましい。
反射率の高い光反射性物質としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属および半金属あるいはステンレス鋼を挙げることができる。これらの光反射性物質は単独で用いてもよいし、あるいは二種以上の組合せで、または合金として用いてもよい。これらのうちで好ましいものは、Ｃｒ、Ｎｉ、Ｐｔ、Ｃｕ、Ａｇ、Ａｕ、Ａｌおよびステンレス鋼である。特に好ましくは、Ａｕ、Ａｇ、Ａｌあるいはこれらの合金であり、最も好ましくは、ＡｇまたはＡｇを主成分とする合金（Ａｇ：５０質量％以上）である。
【００６２】
反射層は、例えば、上記光反射性物質を蒸着、スパッタリングまたはイオンプレーティングすることにより基板上に形成することができる。反射層の層厚は、一般的には１０〜３００ｎｍの範囲とし、５０〜２００ｎｍの範囲とすることが好ましい。
【００６３】
（記録層）
記録層は、反射層上に形成され、波長５００ｎｍ以下のレーザ光により情報の記録が可能な層で、有機色素を含有する色素型である。
前記有機色素としては、既述のように、オキソノール色素が好適に用いられる。
【００６４】
記録層は、有機色素である記録物質を、結合剤等と共に適当な溶剤に溶解して塗布液を調製し、次いでこの塗布液を基板表面に形成された反射層上に塗布して塗膜を形成した後、乾燥することにより形成される。塗布液中の記録物質の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００６５】
塗布液の溶剤としては、酢酸ブチル、乳酸エチル、セロソルブアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；メチルシクロヘキサン等の炭化水素；テトラヒドロフラン、エチルエーテル、ジオキサン等のエーテル；エタノール、ｎ−プロパノール、イソプロパノール、ｎ−ブタノールジアセトンアルコール等のアルコール；２，２，３，３−テトラフルオロプロパノール等のフッ素系溶剤；エチレングリコールモノメチルエーテル、エチレングリコールモノエチルエーテル、プロピレングリコールモノメチルエーテル等のグリコールエーテル類；等を挙げることができる。
上記溶剤は使用する記録物質の溶解性を考慮して単独で、あるいは二種以上を組み合わせて使用することができる。塗布液中にはさらに酸化防止剤、ＵＶ吸収剤、可塑剤、潤滑剤等各種の添加剤を目的に応じて添加してもよい。
【００６６】
結合剤を使用する場合に、結合剤の例としては、ゼラチン、セルロース誘導体、デキストラン、ロジン、ゴム等の天然有機高分子物質；ポリエチレン、ポリプロピレン、ポリスチレン、ポリイソブチレン等の炭化水素系樹脂、ポリ塩化ビニル、ポリ塩化ビニリデン、ポリ塩化ビニル・ポリ酢酸ビニル共重合体等のビニル系樹脂、ポリアクリル酸メチル、ポリメタクリル酸メチル等のアクリル樹脂、ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物等の合成有機高分子；を挙げることができる。記録層の材料として結合剤を併用する場合に、結合剤の使用量は、一般に記録物質に対して０．０１倍量〜５０倍量（質量比）の範囲にあり、好ましくは０．１倍量〜５倍量（質量比）の範囲にある。このようにして調製される塗布液中の記録物質の濃度は、一般に０．０１〜１０質量％の範囲にあり、好ましくは０．１〜５質量％の範囲にある。
【００６７】
塗布方法としては、スプレー法、スピンコート法、ディップ法、ロールコート法、ブレードコート法、ドクターロール法、スクリーン印刷法等を挙げることができる。記録層は単層でも重層でもよい。また、記録層の層厚は、一般に２０〜５００ｎｍの範囲にあり、好ましくは３０〜３００ｎｍの範囲にあり、より好ましくは５０〜１００ｎｍの範囲にある。
【００６８】
記録層は、さらに耐光性を向上させるために、種々の褪色防止剤を含有することが好ましい。褪色防止剤としては、有機酸化剤や一重項酸素クエンチャーを挙げることができる。褪色防止剤として用いられる有機酸化剤としては、特開平１０−１５１８６１号に記載されている化合物が好ましい。一重項酸素クエンチャーとしては、既に公知の特許明細書等の刊行物に記載のものを利用することができる。その具体例としては、特開昭５８−１７５６９３号、同５９−８１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６３−２０９９９５号、特開平４−２５４９２号、特公平１−３８６８０号、及び同６−２６０２８号等の各公報、ドイツ特許３５０３９９号明細書、そして日本化学学会誌１９９２年１０月号第１１４１頁などに記載のものを挙げることができる。
【００６９】
好ましい一重項酸素クエンチャーの例としては、下記の一般式(IＶ)で表わされる化合
物を挙げることができる。
【化１３】
2006297658.tif 000014
（但し、Ｒ31は置換基を有していてもよいアルキル基を表わし、Ｑ-はアニオンを表わす。）
【００７０】
一般式(IＶ)において、Ｒ31は置換されていてもよい炭素数１〜８のアルキル基が一般
的であり、無置換の炭素数１〜６のアルキル基が好ましい。アルキル基の置換基としては、ハロゲン原子（例、Ｆ，Ｃｌ）、アルコキシ基（例、メトキシ、エトキシ）、アルキルチオ基（例、メチルチオ、エチルチオ）、アシル基（例、アセチル、プロピオニル）、アシルオキシ基（例、アセトキシ、プロピオニルオキシ）、ヒドロキシ基、アルコキシカルボニル基（例、メトキシカルボニル、エトキシカルボニル）、アルケニル基（例、ビニル）、アリール基（例、フェニル、ナフチル）を挙げることができる。これらの中で、ハロゲン原子、アルコキシ基、アルキルチオ基、アルコキシカルボニル基が好ましい。Ｑ-のアニオンの例としては、ＣｌＯ4-、ＡｓＦ6-、ＢＦ4-、及びＳｂＦ6-が好ましい。
【００７１】
一般式(IＶ)において、Ｒ31は置換されていてもよい炭素数１〜８のアルキル基が一般
的であり、無置換の炭素数１〜６のアルキル基が好ましい。アルキル基の置換基としては、ハロゲン原子（例、Ｆ，Ｃｌ）、アルコキシ基（例、メトキシ、エトキシ）、アルキルチオ基（例、メチルチオ、エチルチオ）、アシル基（例、アセチル、プロピオニル）、アシルオキシ基（例、アセトキシ、プロピオニルオキシ）、ヒドロキシ基、アルコキシカルボニル基（例、メトキシカルボニル、エトキシカルボニル）、アルケニル基（例、ビニル）、アリール基（例、フェニル、ナフチル）を挙げることができる。これらの中で、ハロゲン原子、アルコキシ基、アルキルチオ基、アルコキシカルボニル基が好ましい。Ｑ-のアニオンの例としては、ＣｌＯ4-、ＡｓＦ6-、ＢＦ4-、及びＳｂＦ6-が好ましい。
【００７２】
（中間層）
中間層は、記録層上に形成される。前記中間層の構成成分としては、金属酸化物が好ましく、金属酸化物としては、Ｎｂの酸化物又はＴａの酸化物、ＴｉＯ2、ＳｉＯ2、ＧｅＯ2、Ｓｉ3Ｎ4、Ｇｅ3Ｎ4、ＭｇＦ2、ＺｎＯ−Ｇａ2Ｏ3、ＺｎＯ−Ａｌ2Ｏ3等の無機酸化物、窒化物、フッ化物などが挙げられ、中でも、Ｎｂの酸化物又はＴａの酸化物が好ましい。Ｎｂの酸化物又はＴａの酸化物としては、Ｔａ2Ｏ5、Ｎｂ2Ｏx、ＮｂＯ、ＴａＯが好ましい。
【００７３】
中間層は、例えば、Ｔａを含む化合物又はＮｂを含む化合物をターゲットとしたスパッタリングにより成膜することができる。この場合、成膜時の圧力は１×１０-2〜１×１０-5ｍｂａｒとすることが好ましく、レート（スパッタ速度）は０．１〜１０ｎｍ／ｓｅｃとすることが好ましい。ガスの種類はＡｒ等を使用することができ、ガス流量は１〜５０ｓｃｃｍ（１〜５０ｍｌ／ｍｉｎ）、とすることが好ましい。スパッタ電力は０．２〜４ｋＷとすることが好ましく、０．４〜３ｋＷとすることがより好ましく、０．５〜２．５ｋＷとすることがさらに好ましい。
【００７４】
ＲＦスパッタ法により成膜する場合、そのチューニング（マッチング）を調整して、ＦＷＤに対するＲＥＦは１０％以下、好ましくは５％以下、更に好ましくは２．５％以下とする。また、酸化物や窒化物の場合、それらのガスをスパッタガス中に混合して反応性スパッタにより成膜することがある。
【００７５】
また、ターゲットによっては、ＤＣスパッタリングによる成膜も可能である。その場合、パルススパッタや、チョッパーなどにより、瞬間的にターゲットの帯電を除去する手法を組み合わせることが好ましい。
【００７６】
（カバー層）
カバー層は、光情報記録媒体内部を汚染や傷、衝撃などから防ぐため、あるいは水分の浸入などを防ぐなどのために形成される。材料としては、透明な材質であれば特に限定されないが、好ましくはポリカーボネート、三酢酸セルロース等からなるカバーシートで、少なくとも一方の面に粘着剤が付与されたものを挙げることができる。
なお、「透明」とは、記録光および再生光を透過する（透過率：９０％以上）ほどに透明であることを意味する。
【００７７】
カバーシートの粘着剤が付与された面とは反対の面には、透明シートの傷つき防止のためハードコート層形成しておいてもよい。かかる透明シートを記録層上に形成するには、以下のようにして行うことが好ましい。
まず、ロール状に巻回されたカバーシートの一方の面に、放射線硬化樹脂塗布液を連続的に塗布する。塗布により形成された塗膜に放射線を連続照射し、硬化させてカバーシート上にハードコート層を設ける。その後、カバーシートの他方の面に、粘着剤からなる粘着層を連続的に設け、ハードコート層及び粘着層が設けられた透明シートを所定の形状（ディスク状）に打ち抜く。このディスク状のカバーシートの粘着層を貼り合わせ面として、記録層上に当該カバーシートを設けて、カバー層を形成する。なお、カバーシートの貼り合わせ方法等は、単なる例示であり、種々の方法を適用することができる。
【００７８】
カバーシートの厚さは、０．０３〜０．１５ｍｍの範囲であることが好ましく、０．０５〜０．１２ｍｍの範囲であることがより好ましい。このような範囲とすることにより、取り扱いが容易となり、しかも、コマ収差を抑えることができるという利点がある。
【００７９】
粘着剤としては、アクリル系、ゴム系、シリコン系の粘着剤を使用することができるが、透明性、耐久性の観点から、アクリル系の粘着剤が好ましい。かかるアクリル系の粘着剤としては、２−エチルヘキシルアクリレート、ｎ−ブチルアクリレートなどを主成分とし、凝集力を向上させるために、短鎖のアルキルアクリレートやメタクリレート、例えば、メチルアクリレート、エチルアクリレート、メチルメタクリレートと、架橋剤との架橋点となりうるアクリル酸、メタクリル酸、アクリルアミド誘導体、マレイン酸、ヒドロキシルエチルアクリレート、グリシジルアクリレートなどと、を共重合したものを用いることが好ましい。主成分と、短鎖成分と、架橋点を付加するための成分と、の混合比率、種類を、適宜、調節することにより、ガラス転移温度（Ｔｇ）や架橋密度を変えることができる。なお、予め粘着剤が付与された市販の透明シートを使用することもできる。
【００８０】
また、ハードコート層に使用される放射線硬化樹脂としては、放射線照射により硬化可能な樹脂であればよく、より詳細には、分子中に、２個以上の放射線官能性の２重結合を有する樹脂であることが好ましい。
例えば、アクリル酸エステル類、アクリルアミド類、メタクリル酸エステル類、メタクリル酸アミド類、アリル化合物、ビニルエーテル類、ビニルエステル類等が挙げられる。中でも、好ましくは、２官能以上のアクリレート化合物、メタクリレート化合物である。
【００８１】
次に、本発明の光情報記録媒体の記録方法について説明する。まず、一般的な情報の記録方法および記録した情報の再生方法について説明する。
光情報記録媒体への情報の記録は、例えば、次のように行われる。
まず、光情報記録媒体を定線速度にて回転させながら、透明シート側（基板の反対側）から記録用の３５０〜５００ｎｍ（好ましくは、４００〜４４０ｎｍ）のレーザ光を照射する。このレーザ光の照射により、記録層がその光を吸収して局所的に温度上昇し、物理的あるいは化学的変化（例えば、ピットの生成）が生じてその光学的特性が変化する。この光学的特性の変化により、情報が記録される。
【００８２】
３５０〜５００ｎｍの発振波長を有するレーザ光源としては、例えば、３９０〜４１５ｎｍの範囲の発振波長を有する青紫色半導体レーザ、中心発振波長約４３０ｎｍの青紫色ＳＨＧレーザ等を挙げることができる。
また、記録密度を高めるために、ピックアップに使用される対物レンズの開口率（ＮＡ）は０．７以上が好ましく、０．８０以上がより好ましい。
【００８３】
一方、記録された情報の再生は、光情報記録媒体を上記と同一の定線速度で回転させながら、情報の記録に使用したレーザと同一波長もしくはそれ以下の波長のレーザ光を透明シート側から照射して、その反射光を検出することにより行うことができる。
【００８４】
以上の光情報記録媒体の記録方法においては、イレースパワーを調整し、色素対塩部分の分解率とイレースパワーとの積が０．４以下となるように制御するが、これは以下の理由による。すなわち、対塩分解率が小さい光情報記録媒体を用いることにより、設定可能なイレースパワーの自由度が大きくなる。イレースパワーが大きくできると、ライトパワーを低く設定できるケースがある。感度が低い色素を用いた場合、一般に、ライトパワーを高く設定する必要があり、まれにレーザーの最大出力でも不足する場合があるがそのような場合でもイレースパワーを高くすることで感度不足を補うことができる。
そして、そのように制御することにより、ジッターの制御を容易に行うことができる。
【００８５】
本発明の光情報記録媒体において、色素対塩部分の４００℃における分解率とイレースパワーとの積を０．４以下としているが、０．２５以下とすることが好ましく、０．２以下とすることがより好ましい。色素対塩部分の分解率とイレースパワーとの積が０．４を超えると、記録再生特性が悪くなる。
【００８６】
５Ｔ信号の記録時の記録ストラテジの例を図２に示す。図２において、Ｐｗはライトパワーであり、Ｐｂｗはバイアスパワーであり、Ｐｅはイレースパワーである。図２に示すように、イレースパワーの調整範囲が広いと、ライトパワーの調製範囲が広くなり、発光パターンの制御が容易となる。そして、感度の低い色素に対しても十分な記録パワーを加えることができるようになる。
【実施例】
【００８７】
次に、実施例により本発明をさらに詳細に説明するが、本発明は以下の実施例に限定されるものではない。
【００８８】
［実施例１］
帝人化成（株）社製ポリカーボネート樹脂（パンライトＡＤ５５０３）を用いて射出成形により厚さ１．１ｍｍの基板を成形した。基板の溝トラックピッチは３２０ｎｍ、オングルーブ部の半値幅は１２０ｎｍ、溝深さは３５ｎｍであった。
【００８９】
この基板上に、Ａｇ：９８．４ａｔ％、Ｎｄ：０．７ａｔ％、Ｃｕ：０．９ａｔ％、からなるターゲットを用いて、真空成膜法により反射層を１００ｎｍの厚みで成膜した。投入電力は２ｋＷ、Ａｒ流量は５ｓｃｃｍで行った。
【００９０】
下記化学式で表される有機色素を、ＴＦＰ１００ｍｌに対し１ｇの比率になるよう秤量して溶解させた。該液に超音波を２時間照射して色素を溶解させた後、２３℃５０％の環境に０．５時間以上静置し、０．２μｍのフィルターで濾過した。この液を用いて、スピンコート法で反射層上に厚さ５５ｎｍの記録層を形成した。その後、８０℃のクリーンオーブン中で１時間加熱処理した。なお、下記有機色素の対塩の分解率は３０％であった。分解率は、対塩構造及びＣｌ-イオンからなる対塩単独物を合成し、セイコーインスツルメンツ社製ＴＧ−ＤＴＡ装置にて、窒素雰囲気下、１０℃／ｍｉｎの昇温速度で加熱した時の重量減少カーブで、４００℃の重量減少率を分解率として算出した。
【００９１】
【化１４】
2006297658.tif 000015
【００９２】
加熱処理後、真空成膜法により、Ｎｂ2Ｏ4.83からなるターゲットを用いてパルスＤＣスパッタ法で８３ｎｍの厚みの中間層を形成した。投入電力は１．５ｋＷ、Ａｒ流量は１０ｓｃｃｍで行った。
【００９３】
中間層を形成した後、一方の面に厚さ８０μｍの粘着層が形成されたポリカーボネートフィルム（厚み８０μｍ）を貼り合せて光情報記録媒体を作製した。
【００９４】
作製した光情報記録媒体を、波長：４０３ｎｍ、ＮＡ＝０．８５のレーザー光学系を搭載したＤＤＵ−１０００（パルステック工業（株）製）にセットして、オングルーブ部にトラッキングをかけて１−７変調されたランダム信号（２Ｔ〜８Ｔ）を４．７ｍＷのライトパワー、０．１ｍＷのバイアスパワーで記録、０．３ｍＷのパワーで再生してジッターを評価した。また、記録時、イレースパワーは０．１〜３．０ｍＷまでの間で変更して行い、ジッターが測定可能なイレースパワーの範囲を確認した後、０．５ｍＷで記録した。この時、線速は５．２８ｍ／ｓで、記録時のレーザーの発光パターンを最適化して行った。ジッターはコンベンショナルイコライザーを使用して測定した。イレースパワーを変更させたことに伴うイレースパワーと対塩の分解率との積の変化を表２に示す。表２において、「Ｐｗ」はライトパワーであり、「Ｐｅ＊分解率」は、イレースパワーと対塩の分解率との積である。結果を表１に示す。ジッターは２０％未満が許容範囲で「○」とし、それ以上は「×」とした。
【００９５】
【表１】
2006297658.tif 000016
【００９６】
【表２】
2006297658.tif 000017
【００９７】
［実施例２］
有機色素を下記化学式で表される有機色素に変更したこと以外は、実施例１と同様にして実施例２の光情報記録媒体を作製し、評価を行った。結果を表１、２に示した。
【００９８】
【化１５】
2006297658.tif 000018
【００９９】
［比較例１］
有機色素を下記化学式で表される有機色素に変更したこと以外は、実施例１と同様にして比較例１の光情報記録媒体を作製し、評価を行った。結果を表１、２に示した。
【０１００】
【化１６】
2006297658.tif 000019
【０１０１】
表１、２より、イレースパワーと対塩の分解率との積が０．４以下である実施例１及び２は良好なジッターを得ることができたことが分かる。
【図面の簡単な説明】
【０１０２】
【図１】本発明の光情報記録媒体の層構成を示す模式断面図である。
【図２】５Ｔ信号記録時における記録レーザー発光パターン（記録ストラテジ）を示す図である。
【符号の説明】
【０１０３】
１０  光情報記録媒体
１２  基板
１４  記録層
１６  中間層
１８  接着層
２０  透明シート
【図１】
2006297658.tif 000021
【図２】
2006297658.tif 000022